"A約0.94g/cm3以上あるいはそれに等しい密度、0.001~1グラム/10分のメルトインデックスを有する、35~65重量パーセントのエチレンポリマー組成物と、B約0.94g/cm3以上あるいはそれに等しい密度、50~700グラム/10分のメルトインデックスを有する、35~65重量パーセントのエチレンポリマー組成物と、を含んでなるポリマー組成物から製造される少なくとも1つの層を含むフィルム。Aが1.5~3の分子量分布Mw/Mnを有する少なくとも1つの均質に分岐したインターポリマーを含んでなる、請求項1に記載のフィルム。前記フィルム層がASTMF1249-90により測定して約0.3gミル/100インチ2×日未満あるいはそれに等しい水蒸気透過速度WVTRを有する、請求項1に記載のフィルム。AおよびBが各々エチレンホモポリマーである、請求項1に記載のフィルム。低角レーザー光散乱検出器付きのゲルパーミエーションクロマトグラフィにより測定して、1,000,000以上あるいはそれに等しい分子量を有するGPC-LSクロマトグラムのパーセント画分が、該GPC-LSクロマトグラムの全面積の少なくとも2.5パーセントであるが、約20パーセント以下である、エチレンホモポリマーあるいはインターポリマー組成物。示差屈折計付きのゲルパーミエーションクロマトグラフィにより測定して、約10,000未満あるいはそれに等しい分子量を有するGPC-RIクロマトグラムのパーセント画分が、該GPC-RIクロマトグラムの全面積の約25パーセント以下であるが、少なくとも約10パーセントである、エチレンホモポリマーあるいはインターポリマー組成物。示差屈折計付きのゲルパーミエーションクロマトグラフィにより測定して、約10,000未満あるいはそれに等しい分子量を有するGPC-RIクロマトグラムのパーセント画分が、該GPC-RIクロマトグラムの全面積の約25パーセント以下であるが、少なくとも約10パーセントである、請求項5に記載のエチレン組成物。低角レーザー光散乱検出器付きのゲルパーミエーションクロマトグラフィにより測定して、1,000,000以上あるいはそれに等しい分子量を有するGPC-LSクロマトグラムのパーセント画分が、該GPC-LSクロマトグラムの全面積の約15パーセント未満あるいはそれに等しく、示差屈折計付きのゲルパーミエーションクロマトグラフィにより測定して、約10,000未満あるいはそれに等しい分子量を有するGPC-RIクロマトグラムのパーセント画分が、該GPC-RIクロマトグラムの全面積の約15パーセント以上あるいはそれに等しい、請求項7に記載のエチレン組成物。低角レーザー光散乱検出器付きのゲルパーミエーションクロマトグラフィにより測定して、1,000,000以上あるいはそれに等しい分子量を有するGPC-LSクロマトグラムのパーセント画分が、該GPC-LSクロマトグラムの全面積の約10パーセント未満あるいはそれに等しく、示差屈折計付きのゲルパーミエーションクロマトグラフィにより測定して、約10,000未満あるいはそれに等しい分子量を有するGPC-RIクロマトグラムのパーセント画分が、該GPC-RIクロマトグラムの全面積の約20パーセント以上あるいはそれに等しい、請求項7に記載のエチレン組成物。示差屈折計付きのゲルパーミエーションクロマトグラフィにより測定して、約10,000未満あるいはそれに等しい分子量を有するGPC-RIクロマトグラムのパーセント画分が、該GPC-RIクロマトグラムの全面積の約15パーセント以上あるいはそれに等しい、請求項7に記載のエチレン組成物。示差屈折計付きのゲルパーミエーションクロマトグラフィにより測定して、約10,000未満あるいはそれに等しい分子量を有するGPC-RIクロマトグラムのパーセント画分が、該GPC-RIクロマトグラムの全面積の約20パーセント以上あるいはそれに等しい、請求項7に記載のエチレン組成物。低角レーザー光散乱検出器付きのゲルパーミエーションクロマトグラフィにより測定して、1,000,000以上あるいはそれに等しい分子量を有するGPC-LSクロマトグラムのパーセント画分が、該GPC-LSクロマトグラムの全面積の約15パーセント未満あるいはそれに等しい、請求項7に記載のエチレン組成物。示差屈折計付きのゲルパーミエーションクロマトグラフィにより測定して、約10,000未満あるいはそれに等しい分子量を有するGPC-RIクロマトグラムのパーセント画分が、該GPC-RIクロマトグラムの全面積の約20パーセント以上あるいはそれに等しい、請求項8に記載のエチレン組成物。低角レーザー光散乱検出器付きのゲルパーミエーションクロマトグラフィにより測定して、1,000,000以上あるいはそれに等しい分子量を有するGPC-LSクロマトグラムのパーセント画分が、該GPC-LSクロマトグラムの全面積の約10パーセント未満あるいはそれに等しい、請求項7に記載のエチレン組成物。示差屈折計付きのゲルパーミエーションクロマトグラフィにより測定して、約10,000未満あるいはそれに等しい分子量を有するGPC-RIクロマトグラムのパーセント画分が、該GPC-RIクロマトグラムの全面積の約15パーセント以上あるいはそれに等しい、請求項14に記載のエチレン組成物。上記請求項のいずれか一項に記載のポリマー組成物から製造される少なくとも1つの層を含んでなるフィルム。驚くべきことには、本発明者らは、特にこのフィルムがA少なくとも1つのエチレン/α-オレフィンインターポリマーまたはエチレンホモポリマーとB少なくとも1つのエチレン/α-オレフィンインターポリマーまたはエチレンホモポリマーの配合物から製造され、BがAのそれと異なる物理的性質を有する場合、フィルムが相乗的に増進された物理的性質を有することができるということを見出した。本発明においては、二相性高密度ポリエチレン樹脂を開発することにより、良好な樹脂加工性とWVTR性能の間のバランスが得られた。この樹脂は、市場のリーダーと同等なWVTR性能と、低い背圧により証明される改善された加工性を有する。この組成物は、好ましくはAi約0.94グラム/立方センチメートルg/cm3以上あるいはそれと同等の密度、ii好ましくは、1.5~5の分子量分布Mw/Mn、iii0.001グラム/10分g/10分~1g/10分のメルトインデックスI2を有する、好ましくは35パーセント~65パーセント全組成物の重量での少なくとも1つのエチレンポリマー;およびB好ましくは、0.940g/cm3以上あるいはそれと同等の密度と50~700g/10分のメルトインデックスを有する35パーセント~65パーセント全組成物の重量での少なくとも1つのエチレンポリマーを含んでなる。もう一つの態様においては、本発明は、ポリマー組成物でできた少なくとも1つのフィルム層を含んでなり、この組成物がAi約0.94グラム/立方センチメートルg/cm3以上あるいはそれと同等の密度、ii好ましくは、1.5~5の分子量分布Mw/Mn、iii0.001グラム/10分g/10分~1g/10分のメルトインデックスI2を有する、好ましくは35パーセント~65パーセント全組成物の重量での少なくとも1つのエチレンポリマー;およびB好ましくは、0.94g/cm3以上あるいはそれと同等の密度と50~700g/10分のメルトインデックスを有する、35パーセント~65パーセント全組成物の重量での少なくとも1つのエチレンポリマーを含んでなるフィルムである。好ましくは、このフィルム層は、ASTMF1249-90により測定して、約0.3gミル/100インチ2×日未満あるいはそれに等しい、更に好ましくは約0.25gミル/100インチ2×日未満あるいはそれに等しい、そして特に約0.2gミル/100インチ2×日未満あるいはそれに等しい水蒸気透過速度WVTRを有する。本発明の物質の組成物は、多検出器ゲルパーミエーションクロマトグラフィにより証明される独特な分子構成によってもキャラクタリゼーション可能である。少なくとも低角レーザー光散乱検出器と屈折率検出器を備えた適切に較正されたGPCを使用する場合、本発明の組成物は次の性質の一つまたは好ましくは両方を呈する。第1に、低角レーザー光散乱検出器付きのゲルパーミエーションクロマトグラフィにより測定して、1,000,000以上あるいはそれに等しい分子量を有するGPC-LSクロマトグラムのパーセント画分がこのGPC-LSクロマトグラムの全面積の少なくとも2.5パーセントであるが、20パーセントパーセント未満あるいはそれに等しく、好ましくは15パーセント未満あるいはそれに等しく、そして特に約10パーセント未満あるいはそれに等しい。第2に、示差屈折計付きのゲルパーミエーションクロマトグラフィにより測定して、約10,000未満あるいはそれに等しい分子量を有するGPC-RIクロマトグラムのパーセント画分がこのGPC-RIクロマトグラムの全面積の約10パーセント以上あるいはそれに等しく、好ましくは約15パーセント以上あるいはそれに等しく、特に約20パーセント以上あるいはそれに等しく、そして約25パーセント未満である。これらのGPC特性の一方または好ましくは両方を有する組成物を含んでなるブローフィルム層は、約0.3gミル/100インチ2×日未満あるいはそれに等しい水蒸気透過速度WVTRを有する。定義エチレン/α-オレフィンコポリマーは、本明細書中では、エチレンとC3~C20α-オレフィン、例えばプロペン、ブテン-1、ヘキセン-1、オクテン-1から選択される1またはそれ以上のコモノマーのコポリマーであって、このコポリマーの分子が比較的少数の側鎖分岐の長いポリマー鎖を含んでなるものを指す。EAOは、不均質な材料、例えば直鎖中密度ポリエチレン、直鎖低密度ポリエチレン、および超および超超低密度ポリエチレンVLDPEおよびULDPE、例えばDowにより供給されるDOWLEX商標またはATTANE商標樹脂、Exxonにより供給されるESCORENE商標またはEXCEED商標樹脂;ならびに直鎖均質エチレン/αオレフィンコポリマーHEAO、例えばMitsuiPetrochemicalCorporationにより供給されるTAFMER商標樹脂、Exxonにより供給されるEXACT商標樹脂、またはTheDowChemicalCompanyにより供給される長鎖分岐HEAOAFFINITY商標樹脂、またはDuPontDowElastomersにより供給されるENGAGE商標樹脂を含む。高密度ポリエチレンは、本明細書中では1立方センチメートル当たり0.94および0.965グラムの間の密度を有するポリエチレンを指す。LDは本明細書中では長手方向、すなわち押し出し経路に平行なフィルムの方向を指す。TDは本明細書中では横方向、すなわち押し出し経路に横のフィルムの方向を指す。直鎖低密度ポリエチレンは、本明細書中では1立方センチメートル当たり0.917および0.925グラムの間の密度を有するポリエチレンを指す。直鎖中密度ポリエチレンは、本明細書中では1立方センチメートル当たり0.926および0.939グラムの間の密度を有するポリエチレンを指す。ポリエチレンは少なくとも一部がエチレンからなるポリマーを指す。ポリマーは本明細書中ではホモポリマー、コポリマー、ターポリマー、インターポリマーなどを指す。コポリマーは本明細書中ではコポリマー、ターポリマーなどを指す。本明細書で使用されるすべての組成物パーセントは、特記しない限り重量による基準で示される。試験方法密度樹脂密度をイソプロパノール中でのアルキメデスの置換法、ASTMD792-03、方法Bにより測定した。試料を測定の前にイソプロパノール浴中で23°Cで8分間コンディショニングして、熱平衡に達せさせた後成形の1時間以内に測定した。試料をASTMD-4703-00付録Aに従って手順Cにより約190°Cで5分の初期加熱期間と15°C/分の冷却速度で圧縮成形した。試料をプレス中で45°Cまで冷却し、指触まで冷却を継続した。押し出しプラストマーによるメルトフローレート測定をASTMD-1238-03、条件190°C/2.16kg、条件190°C/10.0kg、および条件190°C/21.6kgに従って行って、それぞれメルトフローレートI2、I10、およびI21を求めた。メルトフローレートはポリマーの分子量に逆比例する。このように、関係は直線的でないが、分子量が高いほど、メルトフローレートは低い。流動性流動性を測定するために、試料を円板に圧縮成形した。試料を0.061.5mm厚のプラークにプレスし、その後に1インチ25.4mmの円板に切断することにより、この円板を作製した。この圧縮成形手順は次の通りであった:窒素パージ下1500psi1×104kPaにおいて350 ゚F177°Cで5分間;なお窒素パージ下の間に外周温度約23°Cまで冷却した。樹脂流動性をARESIレオメーターで測定した。ARESは歪制御のレオメーターである。回転アクチュエーターサーボモーターは試料に歪の形で剪断変形を印加する。応答として、試料はトルクを生じ、これを変換器により測定する。歪とトルクを使用して、モジュラスおよび粘度などの動的機械的性質を計算する。この試料の粘弾性を一定の歪5および温度190°Cで設定された平行板を用いて、そして変化する周波数0.01~100ラド/秒の関数としてメルト中で測定した。RheometricsOrchestratorソフトウエアv.6.5.8を用いて、この樹脂の貯蔵モジュラスG、損失モジュラスG、tanデルタ、および複素粘度etaを求めた。分子量分子構成の決定の項で述べる。メルト強度GoettfertRheotens毛細管レオメーターを使用して、190°Cの温度および30.26mm3/秒の速度で2.1mmの内径、41.9cmのダイ長さ、および90度の入口角度を持つダイに溶融ポリマーを供給して、メルト強度を測定する。ピストン直径は9.54mmであり、ピストン速度は0.423mm/秒であり、剪断速度は33s1であり、引落しは100mmである。次に、このメルトを10cmのエアギャップおよび2.4mm2/秒の加速度GoettfertRheotensModel71.97延伸レオメーターのホイールにより引っ張る。メルト強度は、センチニュートンで測定したこのスピンラインにおける力の平坦部の値、または高強度材料についてしばしば経験するように、平坦部の無い場合にはピーク値である。水蒸気透過速度フィルム水蒸気透過速度をASTMF1249-90により定量した。ポリマー組成物本発明のエチレンホモポリマーあるいはインターポリマー組成物は少なくとも2成分を含んでなる。この成分の一つは、約0.94g/cm3以上あるいはそれに等しい、更に好ましくは0.95g/cm3以上あるいはそれに等しい、最も好ましくは約0.958g/cm3以上あるいはそれに等しい密度と、下限値が約0.001、更に好ましくは0.005、最も好ましくは0.01グラム/10分であり、上限値が約1、更に好ましくは0.5、最も好ましくは0.1グラム/10分であるメルトインデックスASTMD-1238-03条件190°C/2.16kg以前には条件Eとして知られ、I2としても知られるにより求められるを有するエチレンポリマーである。好ましくは、この第1の成分は、この組成物の35~65、更に好ましくは40~55、最も好ましくは45~50重量パーセントを占める。本発明の組成物の第2の成分は、約0.94g/cm3、更に好ましくは0.95g/cm3、更に好ましくは0.958g/cm3以上あるいはそれに等しい密度と、下限値が約50、更に好ましくは65、最も好ましくは80グラム/10分であり、上限値が700、更に好ましくは650、最も好ましくは600グラム/10分であるメルトインデックスを有するエチレンポリマーである。この第2の成分は、好ましくはこの全組成物の35~65パーセント、更に好ましくは45~60最も好ましくは50~55重量パーセントを占める。本発明で使用されるエチレンポリマーはホモポリマーまたはインターポリマーであり得、そして均質な、あるいは不均質な分岐を有し得る。一般に、多くのコモノマーが本発明のエチレンポリマー中に存在するほど、WVTRは大きく、したがって一般にホモポリマーが好ましい。本発明の目的には、このホモポリマーはコモノマーを含有しないが、2重量パーセントまでのコモノマー、好ましくは1.5重量パーセント以下の、そして更に好ましくは1重量パーセント以下のコモノマーを含有し得るということが最も好ましい。インターポリマーが存在する場合には、これらは均質に、あるいは不均質に分岐したものであり得る。好適な均質に分岐したインターポリマーは、米国特許第5,272,236号で述べられているように均質に分岐した実質的に直鎖のエチレン/α-オレフィンインターポリマーを含む。均質に分岐したエチレン/α-オレフィンインターポリマーは、また、米国特許第3,645,992号Elstonで述べられているように直鎖エチレン/α-オレフィンインターポリマーであることもできる。上述の実質的に直鎖エチレン/α-オレフィンインターポリマーは、直鎖低密度ポリエチレン例えば、チーグラー重合の直鎖低密度ポリエチレンLLDPEを記述するのに使用されるような用語の在来の意味での直鎖ポリマーでなく、あるいは低密度ポリエチレンを記述するのに使用されるような高度に分岐したポリマーでもない。本発明での使用に好適な実質的に直鎖エチレン/α-オレフィンインターポリマーは、本明細書中では米国特許第5,272,236号および米国特許第5,278,272号におけるように定義される。このような実質的に直鎖エチレン/α-オレフィンインターポリマーは、通常、エチレンと少なくとも1つのC3-C20α-オレフィンおよび/またはC4-C18ジオレフィンとのインターポリマーである。エチレンと1-オクテンのコポリマーが特に好ましい。用語インターポリマーは本明細書中ではコポリマー、またはターポリマーなどを示すのに使用される。すなわち、少なくとも1つの他のコモノマーがエチレンと重合されて、インターポリマーを作る。2つ以上のコモノマーと共重合されたエチレンも本発明で有用な均質に分岐した実質的に直鎖インターポリマーを製造するのに使用可能である。好ましいコモノマーは、C3-C20α-オレフィン、特にプロペン、イソブチレン、1-ブテン、1-ヘキセン、4-メチル-1-ペンテン、1-ヘプテン、1-オクテン、1-ノネン、1-デセンそして更に好ましくは1-ブテン、1-ヘキセン、4-メチル-1-ペンテンおよび1-オクテンを含む。用語直鎖エチレン/α-オレフィンインターポリマーはこのインターポリマーが長鎖分岐を持たないということを意味する。すなわち、この直鎖エチレン/α-オレフィンインターポリマーは、均一なすなわち、均質な分岐分布の重合法例えば、米国特許第3,645,992号Elstonで述べられているようなを用いて製造された例えば直鎖低密度ポリエチレンポリマーまたは直鎖高密度ポリエチレンポリマーのように長鎖分岐が存在せず、そしてこのコモノマーが与えられたインターポリマー分子内でランダムに分布し、そしてこのインターポリマー分子の実質的にすべてがこのインターポリマー内で同一のエチレン/コモノマー比を有するものである。用語直鎖エチレン/α-オレフィンインターポリマーは当業者には多数の長鎖分岐を有することが知られている高圧分岐フリーラジカル重合のポリエチレンを指さない。この均質に分岐した直鎖エチレン/α-オレフィンインターポリマーの分岐の分布は、この直鎖エチレン/α-オレフィンインターポリマーがいかなる長鎖分岐も持たないということを例外として均質に分岐した実質的に直鎖エチレン/α-オレフィンインターポリマーについて述べたのと同一あるいは実質的に同一である。この均質に分岐した直鎖エチレン/α-オレフィンインターポリマーは、エチレンを少なくとも1つのC3-C20α-オレフィンおよび/またはC4-C18ジオレフィンと共に含んでなる。好ましいコモノマーは、C3-C20α-オレフィン、特にプロペン、イソブチレン、1-ブテン、1-ヘキセン、4-メチル-1-ペンテン、1-ヘプテン、1-オクテン、1-ノネン、および1-デセン、更に好ましくは1-ブテン、1-ヘキセン、4-メチル-1-ペンテンおよび1-オクテンを含む。示差走査熱分析法で述べられているように式1を用いて、このポリスチレン標準ピーク分子量をポリエチレン分子量に変換した。式中、Mは分子量であり、Aは0.4315の値を有し、そしてBは1.0に等しい。ポリエチレン-等価較正点をフィットさせるように、四次の多項式を使用した。このGPCカラム組の全段数のカウントをエイコサン50ミリリットルのTCB中0.04gで調製し、穏やかに振盪しながら20分間溶解したにより行った。段数および対称を200マイクロリットルの注入液について式2および3に従って測定した。式2式中、RVはミリリットルでの保持容積であり、そしてピーク幅はミリリットルである。式3式中、RVはミリリットルでの保持容積であり、そしてピーク幅はミリリットルである。Dowの広いポリスチレン1683からのデュアル検出器対数結果を狭い標準較正曲線からの狭い標準カラム較正の結果に自家ソフトウエアを用いて最適化して、Balke,Moureyらにより公表されたものと一貫したやり方で多検出器のオフセットの決定に対する系統的なアプローチを行った。ZimmおよびKratochvilにより公表されたものと一貫したやり方でオフセットの決定に対する分子量データを得た。分子量の決定に使用した全注入濃度を115,000の分子量の直鎖ポリエチレンホモポリマーからの試料屈折率面積および屈折率検出器較正から得た。クロマトグラフ濃度を第二ビリアル係数の影響分子量に及ぼす濃度の影響を取り扱うことを不用とするように充分低くとった。溶離成分クロマトグラフ変化により引き起こされると流速成分ポンプ変化により引き起こされるを含み得る偏差を経時的にモニターするために、遅く溶離する狭いピークを一般的にマーカーピークとして使用する。それゆえ、ポリスチレンカクテル混合物の1つ上の脱ガスしたクロマトグラフ用システム溶剤と溶離試料の間のエアピークミスマッチを基準として流速マーカーを確定した。エアピークを合わせることによりすべての試料に対する流速を直線的に補正するために、この流速マーカーを使用した。次に、このマーカーピークの時間のいかなる変化も流速とクロマトグラフ勾配の両方における直線的なシフトと関係すると推測される。流れマーカーピークのRV測定の最高の精度を助けるために、最小二乗法を使用して、流れマーカー濃度クロマトグラムのピークを二次式にフィットさせる。次に、この二次式の第1導関数を使用して、真のピーク位置を求める。流れマーカーピークに基づいてこの系を較正した後、有効流速較正勾配の測定としてを式4として計算する。高温SEC系においては、酸化防止剤ミスマッチピークまたはエアピーク移動層が充分に脱ガスされている場合にはを有効な流れマーカーとして使用することができる。有効な流速マーカーの主要な特徴は次の通りである:流れマーカーは単分散でなければならない。流れマーカーは全カラム透過容積近くで溶離しなければならない。流れマーカーは試料のクロマトグラフ積分ウインドウを妨害してはならない。式4好ましいカラム組は13ミクロンの粒子サイズであり、そしてこのクレームに適切な最高の分子量画分を適当に分離する混合多孔度のものである。NBS1476高圧低密度ポリエチレン標準についてオンライン光散乱検出器の低角20度未満を測定することにより、適当なカラム分離と適切な剪断速度の確認を行うことができる。適切な光散乱クロマトグラムは二相性超高MWピークおよび中間の分子量ピークの形であり、図0に示すようにピークはほぼ同等の高さでなければならない。全LSピーク高さの半分未満の2つのピークの間の谷の高さを示すことにより、適当な分離が存在しなければならない。クロマトグラフ系の段数前述のエイコサン基準のは32,000以上でなければならず、そして対称は1.00と1.12の間になければならない。屈折計CDFRIおよび低角レーザー光散乱検出器CDFLSに対する累積検出器画分CDFの計算は次の段階により行われる:1試料と一致した狭い標準カクテル混合物のそれの間のエアピークの相対保持容積比を基準にしてクロマトグラムを直線的に流れ補正する。2較正の項で述べられているように屈折計に対して光散乱検出器オフセットを補正する。3光散乱と屈折計クロマトグラムからベースラインを差し引き、そして積分ウインドウを設定し、屈折計クロマトグラムから観察可能な光散乱クロマトグラム中の低分子量保持容積範囲のすべてを確実に積分する。4較正の項で述べられているように、ポリスチレン較正曲線を基準とし、ポリスチレンによりポリエチレン変換係数0.4315により改変して分子量を各データスライスにおいて計算する。5高分子量から低分子量低ないし高保持容積でベースラインを差し引いたピーク高さHに基づいて、各クロマトグラムCDFRIおよびCDFLSの累積検出器画分CDFを各データスライスiにおいて式5に従って計算する。式5式中、iは最低のRVインデックスLowestRVindexと最高のRVインデックスHighestRVindexの間にある。6段階5からの各積分されたデータスライスにおいてCDFを計算し、そして段階4からの各積分されたデータスライスにおいてポリエチレン等価分子量の対数に対してこれをプロットすることにより、分子量に対するCDFのプロットを得る。このGPCの方法を用いて、市販の比較例2および本発明の実施例1の樹脂について分析を行った。これらの材料に対するプロットを図1および2に示す。これらの図は、CDFRIプロットに対して10,000MWの対数とCDFLSプロットに対して1,000,000MWの対数も示す。比較例のいずれも本発明のCDFLS基準と本発明のCDFRI基準の両方に合致しないということがこれらの線から明らかに判る。当業者には既知であるように、この分布の数平均分子量を表すクロマトグラフのモーメントは、式6に示すように重量画分が屈折計高さの正規化から容積スライスiの関数として得られるポリエチレン等価較正曲線から計算可能である。式6MwおよびMz計算に対しては、分子量は式7および8を用いて絶対光散乱測定から入手可能である。式7式8不均質に分岐したエチレンポリマー好ましくは、この第1の成分と合体されるべきエチレンポリマーはエチレンホモポリマーであるが、エチレンと少なくとも1つのC3-C20α-オレフィン例えば、直鎖低密度ポリエチレンLLDPEとの不均質に分岐した例えば、チーグラーナッタ重合のインターポリマーであることもできる。エチレンホモポリマーに対しては、この密度は、通常、約0.97g/立方センチメールであるが、測定される密度は若干低い可能性があり、例えば本発明の成分Aに必要とされる分子量などの超高分子量エチレンホモポリマー0.001~1g/l0分のメルトインデックスに対しては約0.94g/cm3以上あるいはそれに等しい。不均質に分岐したエチレン/α-オレフィンインターポリマーは、主に分岐の分布において均質に分岐したエチレン/α-オレフィンインターポリマーと異なる。例えば、不均質に分岐したLLDPEポリマーは、高度に分岐した部分超低密度ポリエチレンに類似した、中程度に分岐した部分中程度に分岐したポリエチレンに類似したおよび本質的に直鎖の部分直鎖ホモポリマーポリエチレンに類似したを含む、分岐の分布を有する。不均質に分岐したエチレンポリマーを製造するためのこのような製造法は、米国特許第3,914,342号Mitchellと米国特許第4,076,698号Andersonらで教示されている。この不均質な成分の製造に好適な触媒の例は、米国特許第4,314,912号Loweryら、米国特許第4,547,475号Glassら、米国特許第4,076,698号Andersonおよび米国特許第4,612,300号Coleman,IIIで述べられている;この均質な成分の製造に好適な触媒の例は、米国特許第5,026,798号および第5,055,438号Canich;第3,645,992号Elston;第5,017,714号Welborn;および第5,064,802号Stevensらで述べられている。これらの画分の各々の量は所望の全体のポリマーの性質に依って変わる。例えば、直鎖ホモポリマーポリエチレンは分岐した、あるいは高度に分岐した画分でないが、直鎖である。0.9g/cm3~0.915g/cm3の密度を有する超低密度不均質なポリエチレン例えば、TheDowChemicalCompanyから販売されているATTANE商標コポリマーおよびUnionCarbideCorporationから販売されているFLEXOMER商標は、高パーセントの高度に短鎖分岐した画分を有し、このようにして全体のポリマーの密度を低下させる。不均質に分岐したLLDPE例えば、TheDowChemicalCompanyから販売されているDOWLEX商標は、少量の高度に分岐した画分を有するが、多量の中程度に分岐した画分を有する。配合された組成物本明細書中で開示されている組成物は、個々の成分をドライブレンドし、引き続いて別の押し出し機例えば、バンバリーミキサー、ハーケミキサー、ブラベンダー密閉式ミキサー、または二軸押し出し機中で溶融混合または予備溶融混合することにより、いかなる好都合な方法によっても形成可能である。米国特許第5,844,045号、米国特許第5,869,575号および米国特許第6,448,341号は、なかんずく、少なくとも1つの反応器中で均質な触媒と少なくとも1つの他の反応器中で不均質な触媒を用いる、エチレンと、場合によってはC3-C20α-オレフィンのインター重合を述べている。米国特許第6,566,446号Parikhらおよび第6,538,070号Cardwellらは、この触媒の反応性に影響を及ぼすように重合条件を変えた2つの異なる反応器中で均質な触媒を用いるエチレンインター重合を開示している。いかなる場合においても、この反応器は順次的あるいは平行的に運転可能である。いかなる場合においても、この触媒成分活性化剤、変成剤、および共触媒を含み得るは相互に極めて近接して注入可能であり、例えば、各注入点は同一反応器中のすべての他の触媒成分注入点の直線で2フィート内しかし、必ずしも予備混合されていないにある。この組成物は、不均質なエチレン/α-オレフィンポリマーを狭い組成すなわち、分岐分布を有する特定のポリマー画分に分画し、特定の性質を有する画分を選択し、そして選択された画分を適切な量でもう一つのエチレンポリマーとブレンドすることによっても製造可能である。この方法は、明らかに米国特許第5,844,045号、米国特許第5,869,575号、米国特許第6,566,446号、米国特許第6,538,070号、および米国特許第6,448,341号の系内インター重合ほど経済的でないが、本発明の組成物を入手するのに使用可能である。これらのタイプのポリマーを製造するのに種々の方法があり、そしてスラリー、液相および気相重合を含み、特に好ましいのは溶液法である。開示が引用により本明細書に全体で組み込まれている、米国特許第4,076,698号Andersenら、米国特許第5,977,251号KaoらおよびWO97/36942Kaoらを含む、種々の特許が重合技術を開示している。溶液法とは、通常、この溶液の10~30重量パーセントであるが、この溶液の30~50重量パーセントと高いこのポリマーおよび未変換のモノマーが溶剤に実質的に溶解しているという意味であるが;固体および気体非溶解のモノマーを含みがこの溶液中に存在し得、実質的なゲル生成を起こさずに、そして事実ゲル形成を最少とするということを理解しなければならない。時には、この触媒に対する担体は不活性であり、そして溶液中で可溶でないが、溶液に懸濁される。しかしながら、非担持触媒は、この溶液に可溶であり、そして液相の一部となることができる。しかしながら、この溶液は実質的に液相である。もう一つの溶液法は米国特許第3,914,342号Mitchellで述べられている。この新規な組成物から製造される加工物品多くの有用な加工物品が本明細書中で述べられる新規な組成物からメリットを得る。例えば、本明細書中で開示されている組成物から有用な加工物品または部品を形成するのに、種々の射出成形法例えば、ModernPlasticsEncyclopedia89MidOctober1988IssueVolume65Number11pp264268IntroductiontoInjectionMoldingbyHRandallParkerandonpp270271InjectionMoldingThermoplasticsbyMichaelWGreenで述べられているもの、およびブロー成形法例えば、ModemPlasticsEncyclopedia89MidOctober1988IssueVolume65Number11pp217218ExtrusionBlowMoldingbyChristopherIrwinで述べられているもの、プロフィール押し出し、カレンダー加工、プルトルージョン例えば、パイプを含む、成形操作が使用可能である回転成形物品も本明細書中で述べられる新規な組成物からメリットを得ることができる。回転成形技術は,当業者にはよく知られていて、例えばModernPlasticsEncyclopedia89MidOctober1988IssueVolume65Number11pp296301RotationalMoldingbyRLFairで述べられているものを含む。繊維例えば、ステープル繊維、メルトブロー繊維またはスパンボンド繊維例えば米国特許第4,340,563号、第4,663,220号、第4,668,566号、または第4,322,027号で開示された系を用いて、およびゲルスパン繊維例えば、米国特許第4,413,110号で開示された系、織布および不織布の両方例えば、米国特許第3,485,706号で開示されているスパンレース布、またはこのような繊維から製造される構造物例えば、これらの繊維と他の繊維、例えばPETまたは木綿との混紡を含むも本明細書中で述べられる新規な組成物から製造可能である。フィルムおよびフィルム構造物は、本明細書中で述べる新規な組成物から特にメリットを得、そして慣用の高温ブローフィルム加工技術または他の二軸配向法、例えばテンターまたはダブルバブル法を用いて製造可能である。この組成物を含んでなるブローフィルム層は、好ましくはASTMF1249-90にしたがって測定して約0.3gミル/100インチ2×日未満あるいはそれに等しい水蒸気透過速度WVTRを有する。慣用の高温ブローフィルム法は、例えば、TheEncyclopediaofChemicalTechnology、KirkOthmer、ThirdEdition、JohnWileyampSons、NewYork、1981、Vol16、pp416417andVol18、pp191192で述べられている。二軸配向フィルム製造方法、例えば米国特許第3,456,044号Pahlkeでdoublebubbleprocessとして述べられているような方法と、米国特許第4,352,849号Mueller、米国特許第4,597,920号Golike、米国特許第4,820,557号Warren、米国特許第4,837,084号Warren、米国特許第4,865,902号Golikeら、米国特許第4,927,708号Herranら、米国特許第4,952,451号Mueller、米国特許第4,963,419号Lustigら、および米国特許第5,059,481号Lustigらで述べられている方法も本明細書中で述べられている新規な組成物からフィルム構造物を製造するのに使用可能である。このフィルム構造物は配向ポリプロピレンに使用されているものなどのテンター技術で述べられているように製造可能である。食品包装用途の他の多層フィルム製造技術は、PackagingFoodsWithPlasticsbyWilmerAJenkinsandJamesPHarringtonpp1927、およびCoextrusionBasicsbyThomasIButler、FilmExtrusionManualProcessMaterialsPropertiespp3180で述べられている。このフィルムは単層あるいは多層フィルムであり得る。この新規な組成物から製造されるフィルムは、また、他の層と共押し出し可能であり、あるいはこのフィルムは、PackagingFoodsWithPlasticsbyWilmerAJenkinsandJamesPHarringtonで述べられているもの、またはCoextrusionForBarrierPackagingbyWJSchrenkandCRFinchSocietyofPlasticsEngineersRETECProceedingsJun1517pp211229で述べられているものなど二次的な操作においてもう一つの層上に積層可能である。単層フィルムがKROsbomandWAJenkinsinPlasticFilmsTechnologyandPackagingApplicationsで述べられているように管状フィルムすなわち、ブローフィルム技術またはフラットダイすなわち、キャストフィルムにより製造される場合には、このフィルムは、他の包装材料層への接着あるいは押し出し積層の更なる後-押し出し段階を通って、多層構造物を形成しなければならない。このフィルムが2つ以上の層の共押し出し物OsbornandJenkinsによっても述べられているである場合には、このフィルムは最終フィルムの他の物理的な要求に依って包装材料の更なる層になお積層され得る。LaminationsVsCoextrusionbyDDumbletonも積層対共押し出しを議論している。単層および共押し出されたフィルムも他の後押し出し技術、例えば二軸配向法を経ることができる。押し出し被覆は、本明細書中で述べられる新規な組成物を用いて多層フィルム構造物を製造する更にもう一つの技術である。この新規な組成物はこのフィルム構造物の少なくとも1つの層を含んでなる。キャストフィルムに類似して、押し出し被覆はフラットダイ技術である。封止剤は単層または共押し出しされた押し出し物の形で基材上に押し出し被覆可能である。本発明のフィルムおよびフィルム層はたて型製袋充填機用途において特に有用である。VFFS用途のための改善、特にポリマー改善を記述している特許は、米国特許第5,228,531号;米国特許第5,360,648号;米国特許第5,364,486号;米国特許第5,721,025号;米国特許第5,879,768号;米国特許第5,942,579号;米国特許第6,117,465号を含む。本発明のフィルムおよびフィルム層は、油バリア、例えば食品包装用途例えば、ドッグフード包装としても有用である。一般的に、多層フィルム構造物に対しては、本明細書中で述べられている新規な組成物は、全多層フィルム構造物の少なくとも1つの層を含んでなる。この多層構造物の他の層は、限定ではないが、バリア層、および/または結合層、および/または構造層を含む。種々の材料がこれらの層に使用可能であり、これらの一部は同一のフィルム構造物中で1つ以上の層として使用される。これらの材料の一部は、箔、ナイロン、エチレン/ビニルアルコールコポリマー、ポリビニリデンクロリド、ポリエチレンテレフタレート、ポリプロピレン、配向ポリプロピレン、エチレン/ビニルアセテートコポリマー、エチレン/アクリル酸コポリマー、エチレン/メタクリル酸コポリマー、LLDPE、HDPE、LDPE、ナイロン、グラフト接着性ポリマー例えば、マレイン酸無水物グラフト化ポリエチレン、および紙を含む。一般的に、この多層フィルム構造物は2ないし7層を含んでなる。フィルムは、当分野でよく知られた技術、キャスト押し出し単層フィルム用または共押し出し多層フィルム用により製造可能である。このフィルムは、急冷され、20と35キログレイの間の線量で電子線照射により照射され、そして配向温度まで再加熱され、次に長手および横方向の各々において5:1の比で延伸され得る。本発明のフィルムは、共押し出し、積層、押し出し被覆、またはコロナ接合を含むいかなる好適な方法によっても製造可能であり、そして好ましくは管状キャスト共押し出し、例えば米国特許第4,551,380号Schoenbergで示されるものにより製造される。このフィルムから製造される袋は、米国特許第3,741,253号Braxらで示されるものいかなる好適な方法によっても製造可能である。側面または端面シールの袋が一重巻きあるいは二重巻きフィルムから製造可能である。本発明のフィルムは、閉じ込められたバブル法または同時あるいは順次テンター法を含むいかなる好適な方法によっても配向可能である。このフィルムを使用する特定の包装操作に対して所望の性質をもたらす限り、本発明のフィルムはいかなる所望の全体厚さも有することができる。最終フィルム厚さは、工程、最終使用用途などに依って変わることができる。通常の厚さは、0.1~20ミル、好ましくは0.2~15ミル、更に好ましくは0.3~10ミル、更に好ましくは0.3~5ミル、更に好ましくは0.3~2ミル、例えば0.3~1ミルの範囲である。本発明のフィルムは、長手および横のいずれかあるいは両方の方向で3および10グラムの間の引き裂き伝播ASTM1938を有することができる。本発明のフィルムは、0.1と5の間の、更に好ましくは0.1と4.5の間の、更に好ましくは0.1と4の間の、更に好ましくは0.1と3.5の間の、更に好ましくは0.1と3.5の間の、更に好ましくは0.1と3の間の、更に好ましくは0.1と2.5の間の、そして最も好ましくは0.1と2の間のヘーズ値を有することができる。本発明のフィルムは、5または5未満の、4または4未満の、3.5または3.5未満の、3または3未満の、2.5または2.5未満の、2または2未満の、あるいは1または1未満のヘーズ値を有することができる。本発明の多層フィルムは、少なくとも155の、更に好ましくは少なくとも160の、更に好ましくは少なくとも165の、更に好ましくは少なくとも167の、更に好ましくは少なくとも170の、更に好ましくは少なくとも170の、更に好ましくは少なくとも175の、更に好ましくは少なくとも180の、更に好ましくは少なくとも185の、更に好ましくは少なくとも190の、そして最も好ましくは少なくとも195ニュートン/ミルのピーク荷重/ミル値ASTMD3763-95aを有することができる。ピーク荷重/ミルの好ましい範囲は、155と400、更に好ましくは155と390の間、更に好ましくは160と380の間、更に好ましくは165と370の間、更に好ましくは167と360の間、更に好ましくは170と350の間、更に好ましくは175と340の間、更に好ましくは180と330の間、更に好ましくは185と320の間、更に好ましくは190と310の間、そして最も好ましくは195と300ニュートン/ミルの間にある。本発明によるフィルムの加工に使用されるポリマー成分は、このような組成物中に通常含まれる適切な量の他の添加物も含有することができる。これらは、滑剤、酸化防止剤、充填剤、染料、顔料、輻射線安定剤、帯電防止剤、エラストマー、および包装フィルムの分野の当業者に既知の他の添加物を含む。本発明の多層フィルムは、少なくとも1.28の、更に好ましくは少なくとも1.30の、更に好ましくは少なくとも1.35の、更に好ましくは少なくとも1.40の、更に好ましくは少なくとも1.45の、更に好ましくは少なくとも1.50の、更に好ましくは少なくとも1.55の、更に好ましくは少なくとも1.58の、更に好ましくは少なくとも1.60の、更に好ましくは少なくとも1.65の、更に好ましくは少なくとも1.70の、更に好ましくは少なくとも1.75の、更に好ましくは少なくとも1.80の、更に好ましくは少なくとも1.85の、そして最も好ましくは少なくとも1.90ジュール/ミルの破断エネルギー/ミル値ASTMD3763-95aを有することができる。ミル当たりの破断エネルギーの好ましい範囲は、1.28と4.00の間の、好ましくは1.30と3.00の間の、更に好ましくは1.35と3.00の間の、更に好ましくは1.40と2.90の間の、更に好ましくは1.45と2.85の間の、更に好ましくは1.50と2.85の間の、更に好ましくは1.55と2.80の間の、更に好ましくは1.60と2.75の間の、更に好ましくは1.65と2.75の間の、更に好ましくは1.70と2.75の間の、更に好ましくは1.75と2.75の間の、そして最も好ましくは1.80と2.50のジュール/ミルの間にある。本発明の多層フィルムは、長手および横方向のいずれかあるいは両方で、好ましくは長手および横方向の両方で、好ましくは少なくとも18,000の、更に好ましくは少なくとも19,000の、更に好ましくは少なくとも20,000の、更に好ましくは少なくとも21,000の、更に好ましくは少なくとも21,500の、更に好ましくは少なくとも22,000の、更に好ましくは少なくとも22,500の、そして最も好ましくは少なくとも23,000psiの引張強度ASTMD882-95を呈することができる。引張強度の好ましい範囲は、長手および横方向のいずれかあるいは両方で、好ましくは長手および横方向の両方で、18,000と200,000、そして更に好ましくは23,000と100,000psiの間にある。本発明の多層フィルムは、長手および横方向のいずれかあるいは両方で、好ましくは長手および横方向の両方で、好ましくは少なくとも8パーセントの、更に好ましくは少なくとも9パーセントの、更に好ましくは少なくとも10パーセントの、更に好ましくは少なくとも11パーセントの、更に好ましくは少なくとも13パーセントの、そして最も好ましくは少なくとも15パーセントの200°F93°Cの温度における自由収縮ASTMD2732-83を呈する。200°F93°Cの温度における自由収縮の好ましい範囲は、長手および横方向のいずれかあるいは両方で、好ましくは長手および横方向の両方で、8パーセントと50パーセントの間、更に好ましくは10パーセントと45パーセントの間、更に好ましくは15パーセントと40パーセントの間にある。本発明の多層フィルムは、好ましくは少なくとも16パーセントの、更に好ましくは少なくとも18パーセントの、更に好ましくは少なくとも20パーセントの、更に好ましくは少なくとも25パーセントの、そして最も好ましくは少なくとも30パーセントの200°F93°Cの温度における複合自由収縮を呈することができる。200°F93°Cの温度における複合自由収縮の好ましい範囲は、16パーセントと100パーセントの間、更に好ましくは20パーセントと90パーセントの間、更に好ましくは25パーセントと75パーセントの間、そして最も好ましくは30パーセントと70パーセントの間にある。本発明の多層フィルムは、好ましくは30パーセント未満あるいはそれに等しい、あるいは好ましくは20パーセント未満の、更に好ましくは15パーセント未満の、更に好ましくは10パーセント未満の、そして最も好ましくは5パーセント未満の240°F115°Cの温度における自由収縮バランスを呈することができる。240°F115°Cの温度における自由収縮バランスの好ましい範囲は、0パーセントと30パーセントの間、更に好ましくは0パーセントと20パーセントの間、更に好ましくは0パーセントと15パーセントの間、更に好ましくは0パーセントと10パーセントの間、そして最も好ましくは0パーセントと5パーセントの間にある。本発明の多層フィルムは、長手および横方向のいずれかあるいは両方で、好ましくは長手および横方向の両方で、好ましくは少なくとも1.5:1の、更に好ましくは少なくとも2:1の、更に好ましくは少なくとも2.5:1の、更に好ましくは少なくとも3:1の、更に好ましくは少なくとも3.25:1の、更に好ましくは少なくとも3.5:1の、更に好ましくは少なくとも4:1の、更に好ましくは少なくとも4.5:1の、そして最も好ましくは少なくとも5:1の延伸比で延伸配向可能である。延伸配向比の好ましい範囲は、長手および横方向のいずれかあるいは両方で、好ましくは長手および横方向の両方で、好ましくは1.5:1と8:1の間、更に好ましくは3:1と7:1の間、そして最も好ましくは4:1と6:1の間にある。本発明の多層フィルムは、化学的手段により、あるいは更に好ましくは照射により、例えば10と200の間の、更に好ましくは15と150の間の、更に好ましくは20と150の間の、そして最も好ましくは20と100キログレイの間の線量での電子線照射により架橋可能である。本発明は照射される必要はないが、好ましい実施形態においては、照射は衝撃強度の改善に使用可能である。好ましくは、このフィルムは実質的にバランスのとれた自由収縮を有する。好ましくは、全フィルム容積の少なくとも50容積パーセントは、5g/10分未満のメルトインデックスを有する多成分エチレン/α-オレフィン樹脂を含んでなる。好ましい樹脂組成物においては、この第1の成分は、40パーセント~60重量パーセントのこの樹脂を含んでなり、そしてこの第2の成分は、40パーセント~60重量パーセントのこの樹脂を含んでなる。更に好ましい樹脂組成物においては、この第1の均質な成分は、45パーセント~55重量パーセントのこの樹脂を含んでなり、そしてこの第2の不均質な成分は、45パーセント~55重量パーセントのこの樹脂を含んでなる。好ましい樹脂組成物においては、この最終のエチレンポリマー組成物は、この均質な成分のメルトインデックスよりも約45倍以上大きいメルトインデックスを有する。本発明の変形形態は、本明細書中で開示される特定の実施形態と実施例に限定されない本発明の範囲を逸脱することなく、実施可能であるということを理解すべきである。本明細書中で引用されている米国特許を含む参考文献は引用により本明細書に全体で明確に組み込まれている。実施例1は、米国特許第5,844,045号Kolthammerら、米国特許第5,869,575号および米国特許第6,448,341号により製造された系内ブレンドであり、均質に分岐したポリマーが第1の反応器中で製造され、これは、約0.02g/10分のメルトインデックスI2、約0.955g/cm3以上の密度、および約2の分子量分布Mw/Mnを有するエチレンホモポリマーであり、この全組成物の約45重量パーセントを占める。不均質に分岐したエチレンホモポリマーが第1の反応器と順次的に運転されている第2の反応器中で製造され、この最終組成物は約0.9g/10分のメルトインデックスI2、および約0.955g/cm3以上の密度を有し、この不均質な成分がこの全組成物の残りの55重量パーセントを占める。米国特許第5,965,756号および米国特許第6,034,022号で述べられているような触媒を用いて、第1の反応器中で拘束構造触媒により製造される狭いMWD画分と、米国特許第3,257,332号、米国特許第3,051,690号、米国特許第4,314,912号Lowery,Jr.ら、米国特許第4,547,475号Glassら、米国特許第4,612,300号Coleman,IIIおよび米国特許第4,659,685号Coleman,IIIで述べられているような触媒を用いて、標準チーグラーナッタ触媒により順次的な第2の反応器中で製造される広いMWD画分を反応器ブレンドすることにより、この樹脂を製造した。この全組成物は、表1に示すように、約0.8~0.9g/10分のメルトインデックスI2、約0.96g/cm3の密度、約12~14のメルトフロー比I10/I2、約70未満のI21/I2および約8.4の分子量分布[Mw/Mn]を有する。この樹脂組成物を表2に示す水蒸気バリア性を持つ3層A/A/Aブローフィルムに加工する。2台の2.5インチの24L/DEgan押し出し機および1台の2インチの24L/DのJohnson押し出し機からなる共押し出しブローフィルムラインでこの3層フィルムを加工した。この押し出し機を60HP押し出し機1、外層、75HP押し出し機2、コア層および20HP押し出し機3、内層のDCモーターにより駆動する。押し出し機1に捩れ型EganZミキサー付きの2.88の圧縮比のNewCastle単一溝高剪断スクリューを備える。押し出し機2にMaddockミキサー付きの2.35の圧縮比DSBIIバリアスクリューを備える。押し出し機3にMaddockミキサー付きの2.5の圧縮比Johnson単一溝スクリューを備える。内部バブル冷却と70ミルのダイピン付きの8インチのBottenfeldGloucester3層32/36/32層比ダイを使用した。すべての押し出し機はバレル加熱および冷却付きの平滑な穴である。各押し出し機においてこの圧力を圧力変換器によりモニターする。各押し出し機においてExtrol6032マイクロプロセッサーが押し出しパラメーター、例えばrpm、FLC全負荷能力馬力HP、速度、レイフラット幅およびメルト温度を制御する。この樹脂を共押し出しされた多層A/A/Aブローフィルム中の水蒸気バリア層として更に使用し、そして得られるフィルム性質を表3に示す。表2は比較例と比較して実施例1に対する改善された樹脂加工性および水蒸気透過性能バランスを示す。一般に、この新規な配合されたエチレン組成物から製造されるフィルムは、加工時の良好なバブル安定性と特に良好な低水蒸気透過速度を呈する。HDPEフィルムの水蒸気透過速度WVTRはこの結晶性画分の形態により強く影響される。本発明者らは、高分子量MW画分が低濃度で存在する場合でもWVTR性能に対して悪影響を及ぼすshish-kabob結晶性実施形態を誘起することができるということを見出した。このように、高分子量成分を除去することにより望ましくないshish-kabob形態の発生を防止する狭い分子量分布MWDが好ましい。また、当業者ならば、鎖の絡み合いは分岐した分子の緩和を遅らせるので、長鎖分岐LCBが望ましくないということを知っている。他方、良好な樹脂加工性を得るためには、広いMWDとLCBの存在が望ましい。本発明においては、MWD-LCB-WVTRの関係の現時点での理解に反して、本発明者らは、良好なWVTR性能の広いMWD樹脂が製造可能であるということを見出した。これは、単一部位のメタロセン触媒、二相性MWD、および高分子量画分の除去を使用することにより達成された。驚くべきこととして、単一部位の拘束構造触媒からのLCBは望ましくないshishkabob形態を引き起こさない。このように、二相性単一部位拘束構造ベースのHDPE分子構成は、改善された加工性をもたらし、同時に水蒸気透過に対する良好なバリアを提供する。良好な水蒸気バリア性を持つHDPEフィルムは、食品の保存寿命を増加させるので乾燥食品包装において用途を見出す。"